СПОСОБ ПРОИЗВОДСТВА ДЕТАЛЕЙ, ПОЛУЧАЕМЫХ СПЕКАНИЕМ СПЛАВОВ Co-Cr-Мo, ИМЕЮЩИХ УЛУЧШЕННУЮ ПЛАСТИЧНОСТЬ ПРИ ВЫСОКИХ ТЕМПЕРАТУРАХ

1. Способ производства детали на основе сплавов Co-Cr-Mo, имеющей значения среднего предельного удлинения при 800°C более 10% и среднего предела текучести при 800°C более 400 МПа, включающий в себя стадии:
a) получения спеченной детали посредством аддитивного спекания порошков сплавов Co-Cr-Mo, содержащих соответствующие карбиды, нерегулярно диспергированные в расплавленной матрице;
b) осуществления на спеченной детали первой термической обработки для перевода указанных карбидов в раствор при температуре между 1100 и 1300°C в течение времени обработки по меньшей мере 2 ч с образованием полупродукта перевода в раствор;
c) охлаждения полупродукта перевода в раствор со скоростью охлаждения, по меньшей мере равной скорости охлаждения на воздухе, с образованием охлажденного полупродукта;
d) осуществления на охлажденном полупродукте второй термической обработки при температуре между 700 и 1000°C так, чтобы получить однородное и тонкое повторное выделение карбидов в указанной детали.
2. Способ по п.1, характеризующийся тем, что время обработки на указанной стадии b) составляет по меньшей мере 4 ч.
3. Способ по п.1, характеризующийся тем, что температура обработки на указанной стадии b) составляет между 1200 и 1250°C.
4. Способ по п.1, характеризующийся тем, что указанная стадия c) охлаждения включает в себя первую стадию охлаждения в печи так, чтобы позволить температуре уменьшаться ниже 1100°C, и вторую стадию охлаждения в потоке охлаждающего газа.
5. Способ по п.1, характеризующийся тем, что температура обработки на указанной стадии d) составляет между 800 и 830°C.
6. Способ по п.1, характеризующийся тем, что время обработки на указанной стадии d) составляет от 5 до 15 ч.
7. Способ по п.1, характеризующийся тем, что указанная деталь является частью газотурбинной камеры сгорания.